(57)【要約】【課題】１層コートでも基材樹脂との密着性に優れ、耐摩耗性、耐候性に優れた表面被覆材料及び自動車用プラスチックガラスとして使用可能な表面が被覆された透明樹脂成形体を提供する。【解決手段】（Ａ）カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂１２と、（Ｂ）メトキシシラン部分縮合物１４と、（Ｃ）溶媒と、（Ｄ）微分散されたシリカフィラー１０と、を含むフィラー分散アクリル系樹脂組成物２０由来の硬化膜により表面が被覆されている透明樹脂成形体である。【選択図】図１
2008081618.tif 000002
【特許請求の範囲】
【請求項１】
カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、
メトキシシラン部分縮合物と、
溶媒と、
微分散されたシリカフィラーと、
を含むことを特徴とするフィラー分散アクリル系樹脂組成物。
【請求項２】
請求項１に記載のフィラー分散アクリル系樹脂組成物において、
前記カルボキシ基含有アクリル系ポリマー（１）が、炭素数１〜２のアルキル基を有するアルキル（メタ）アクリレートと、炭素数３〜２２のアルキル基を有するアルキル（メタ）アクリレートと、エチレン性不飽和カルボン酸とを含有するモノマー成分の共重合体であることを特徴とするフィラー分散アクリル系樹脂組成物。
【請求項３】
請求項１または請求項２に記載のフィラー分散アクリル系樹脂組成物において、
強い剪断力が働く分散機を用いてシリカフィラーが超微細分散状態で分散されていることを特徴とするフィラー分散アクリル系樹脂組成物。
【請求項４】
被覆硬化膜厚１０μｍにおいて測定したヘイズ値が１．５％以下となる条件にて、
（Ａ）カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、（Ｂ）メトキシシラン部分縮合物と、（Ｃ）溶媒とからなる混合液中に、シリカフィラーを超微細分散させることを特徴とするフィラー分散アクリル系樹脂組成物の製造方法。
【請求項５】
請求項１から請求項３のいずれか１項に記載のフィラー分散アクリル系樹脂組成物の硬化膜により表面が被覆されていることを特徴とする透明樹脂成形体。
【請求項６】
請求項５に記載の透明樹脂成形体において、
前記透明樹脂成形体が、自動車用プラスチックガラスであることを特徴とする透明樹脂成形体。
【発明の詳細な説明】
【技術分野】
【０００１】
本発明は、フィラー分散アクリル系樹脂組成物およびその製造方法、該組成物で表面を被覆された透明樹脂成形体、特に、密着性ならびに耐摩耗性に優れた被覆膜が形成可能なフィラー分散アクリル系樹脂組成物およびその製造方法、該組成物で表面を被覆された透明樹脂成形体に関する。
【背景技術】
【０００２】
近年、例えば、ポリカーボネート樹脂は、透明性、耐衝撃性、軽量性、加工性、成型時の寸法安定性等に優れるため、機械部品、電子絶縁材料、自動車部品などの多岐に亘る用途に、無機ガラスの代替として利用されてきている。一方、ポリカーボネート樹脂自体では、耐溶剤性、耐摩耗性や耐候性にやや劣る。このため、例えば屋外にて長時間使用した場合には、劣化が進むため、物性、外観が損なわれる場合があった。
【０００３】
一方、ポリカーボネート樹脂は、上述したように、透明性、耐衝撃性、軽量性、加工性、成型時の寸法安定性等に優れるため、この特徴を活かして、近年、窓ガラス、特に自動車の窓ガラスにポリカーボネート樹脂成形体を使用しようとする動きがある。しかしながら、この用途において、ワイパーの使用やウィンドウ自体の昇降が前提であるため、非常に優れた耐摩耗性が要求されることとなる。また、厳しい使用環境、特に高温環境や連続して強い直射日光に曝される状況が想定されるため、無機ガラス並の高い耐候性が求められている。
【０００４】
これらの要求を満足させるべく、ポリカーボネート樹脂表面にアクリルプライマー層を形成させ、その上にコロイダルシリカ及びトリアルコキシシラン加水分解縮合物を熱硬化させてなるハードコート層を順次積層させ、さらにこの２層コートを特定の加熱硬化条件で行うことにより、耐摩耗性を付与する方法が提案されている（例えば、特許文献１）。しかしながら、上記２層コートが必要となるため、生産上作業が煩雑になり、コスト高になるおそれがある。
【０００５】
そこで、特許文献２には、カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、媒体とを含有するアクリル系樹脂組成物を含むコーティング組成物が提案され、このコーティング組成物は、ポリカーボネート樹脂表面に１層コートするタイプのシロキサン系ハードコート剤である。
【０００６】
【特許文献１】特開２００４−２７１１０号公報
【特許文献２】特開２００４−３００２３８号公報
【発明の開示】
【発明が解決しようとする課題】
【０００７】
しかしながら、上述した１層コートするタイプのシロキサン系ハードコート剤であっても、近年さらに要求度が高くなったポリカーボネート樹脂との十分な密着性が得られないという問題を抱えている。
【０００８】
本発明は、上記課題に鑑みなされたものであり、従来のようなプライマーを必要とせず、１層コートでも基材樹脂（例えば、ポリカーボネート樹脂）との密着性に優れ、耐摩耗性、耐候性に優れた表面被覆材料及び自動車プラスチックガラスとして使用可能な表面が被覆された透明樹脂成形体を提供する。
【課題を解決するための手段】
【０００９】
本発明のフィラー分散アクリル系樹脂組成物およびその製造方法、該組成物で表面を被覆された透明樹脂成形体は、以下の特徴を有する。
【００１０】
（１）（Ａ）カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、（Ｂ）メトキシシラン部分縮合物と、（Ｃ）溶媒と、（Ｄ）微分散されたシリカフィラーと、を含むフィラー分散アクリル系樹脂組成物である。
【００１１】
上記（Ｂ）メトキシシラン部分縮合物を存在させることによって、上記（Ａ）メトキシ基含有シラン変性アクリル樹脂と（Ｄ）シリカフィラーとの凝集を抑制することができ、その結果、上記（Ａ）メトキシ基含有シラン変性アクリル樹脂と（Ｂ）メトキシシラン部分縮合物と（Ｃ）溶媒との混合物中に、上記（Ｄ）シリカフィラーが超微細分散した組成物を得ることができる。これにより、１層コートでも十分に耐摩耗性を有し、且つ主に上記（Ａ）メトキシ基含有シラン変性アクリル樹脂によって基材樹脂（例えば、ポリカーボネート樹脂）と十分な密着性を有するハードコート層を基材樹脂上に形成可能な組成物を提供することができる。
【００１２】
（２）上記（１）に記載のフィラー分散アクリル系樹脂組成物において、前記カルボキシ基含有アクリル系ポリマー（１）が、炭素数１〜２のアルキル基を有するアルキル（メタ）アクリレートと、炭素数３〜２２のアルキル基を有するアルキル（メタ）アクリレートと、エチレン性不飽和カルボン酸とを含有するモノマー成分の共重合体である。
【００１３】
上記組み合わせにより、基材樹脂との十分な密着性を確保することができる。
【００１４】
（３）上記（１）または（２）に記載のフィラー分散アクリル系樹脂組成物において、強い剪断力が働く分散機を用いてシリカフィラーが超微細分散状態で分散されている。
【００１５】
上記強い剪断力が働く分散機を用い、シリカフィラーが超微細分散状態で分散している組成物を基材樹脂表面に塗布し形成されたハードコート層は、特に耐摩耗性が向上する。
【００１６】
（４）被覆硬化膜厚１０μｍにおいて測定したヘイズ値が１．５％以下となる条件にて、（Ａ）カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、（Ｂ）メトキシシラン部分縮合物と、（Ｃ）溶媒とからなる混合液中に、シリカフィラーを超微細分散させるフィラー分散アクリル系樹脂組成物の製造方法である。
【００１７】
上記ヘイズ（Ｈａｚｅ）は曇価とも呼ばれ、曇度合い、光の拡散度合いを表す。例えば透明な基材樹脂に塗布する場合には、基材樹脂の透明性を損なわない程度のヘイズを有する必要があり、上記条件であれば、上記フィラー分散アクリル系樹脂組成物が被覆された基材樹脂自体の透明性を損なうことなく、透明樹脂成形体を得ることができる。
【００１８】
（５）上記（１）から（３）のいずれか１つに記載のフィラー分散アクリル系樹脂組成物の硬化膜により表面が被覆されている透明樹脂成形体である。
【００１９】
上記フィラー分散アクリル系樹脂組成物の硬化膜は、樹脂基材への密着性が優れ、且つ耐摩耗性にも優れ、さらにシリカフィラーが微細分散されているため、ヘイズ値も低く透明性の高い硬化膜である。したがって、この硬化膜により表面被覆された基材樹脂の透明性は損なわれず、得られた樹脂成形体も透明となる。
【００２０】
（６）上記（５）に記載の透明樹脂成形体において、前記透明樹脂成形体が、自動車用プラスチックガラスである。
【００２１】
耐摩耗性に優れハードコート層が形成された透明樹脂成形体であるため、この透明樹脂成形体は、特に、ワイパーの使用やウィンドウの昇降による摩耗が発生する自動車用プラスチックガラスに好適である。
【発明の効果】
【００２２】
本発明によれば、従来のようなプライマーを必要とせず、組成物を塗布して熱硬化させることによって、１層コートでも基材樹脂（例えば、ポリカーボネート樹脂）との密着性に優れ、耐摩耗性、耐候性に優れた表面被覆組成物、および自動車用プラスチックガラスとして使用可能な表面被覆された透明樹脂成形体を得ることができる。
【発明を実施するための最良の形態】
【００２３】
以下、本発明の実施形態について、図面に基づいて説明する。
［フィラー分散アクリル系樹脂組成物］
本実施の形態のフィラー分散アクリル系樹脂組成物は、（Ａ）カルボキシ基含有アクリル系ポリマー（１）と、グリシドールとメトキシシラン部分縮合物との脱メタノール反応によって得られるグリシジルエーテル基含有メトキシシラン部分縮合物（２）とを、エポキシ開環エステル化反応させてなるメトキシ基含有シラン変性アクリル樹脂と、（Ｂ）メトキシシラン部分縮合物と、（Ｃ）溶媒と、（Ｄ）微分散されたシリカフィラーと、を含む。
【００２４】
−メトキシ基含有シラン変性アクリル樹脂（Ａ）−
＜カルボキシ基含有アクリル系ポリマー（１）＞
メトキシ基含有シラン変性アクリル樹脂（Ａ）を構成するカルボキシ基含有アクリル系ポリマー（１）としては、カルボキシル基を有するモノマーとその他のモノマーとからなり、これらのモノマーの少なくとも１種がアクリル系モノマーであるモノマー成分の共重合体であればよく、これらのモノマーの種類、それらの使用量については格別制限されない。
【００２５】
さらに詳細に説明すると、上記カルボキシ基含有アクリル系ポリマー（１）は、炭素数１〜２（以下「Ｃ1〜Ｃ2」ともいう）のアルキル基を有するアルキル（メタ）アクリレートと、炭素数３〜２２（以下「Ｃ3〜Ｃ22」ともいう）のアルキル基を有するアルキル（メタ）アクリレートと、エチレン性不飽和カルボン酸とを含有するモノマー成分の共重合体である。
【００２６】
上記Ｃ1〜Ｃ2のアルキル基を有するアルキル（メタ）アクリレートとしては、例えば、メチル（メタ）アクリレート、エチル（メタ）アクリレートが挙げられる。
【００２７】
上記Ｃ3〜Ｃ22のアルキル基を有するアルキル（メタ）アクリレートとしては、例えば、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルへキシル（メタ）アクリレートなどのＣ3〜Ｃ22のアルキル基を有する脂肪族アルキル（メタ）アクリレート；シクロヘキシル（メタ）アクリレート、ジシクロペンテニル（メタ）アクリレートなどが挙げられる。
【００２８】
Ｃ1〜Ｃ2のアルキル基を有するアルキル（メタ）アクリレートとＣ3〜Ｃ22のアルキル基を有するアルキル（メタ）アクリレートとは、前者／後者の使用モル比０．２〜２．０の範囲で使用することが好ましい。上記使用モル比が０．２未満では、基材樹脂表面にフィラー分散アクリル系樹脂組成物を塗布し熱硬化させることにより得られる硬化膜の耐摩耗性が十分でなく、一方、上記使用モル比が２．０を超える場合には硬化膜が脆く割れやすい傾向がある。
【００２９】
エチレン性不飽和カルボン酸としては、例えば（メタ）アクリル酸、マレイン酸、フマル酸、イタコン酸等を挙げることができる。このエチレン性不飽和カルボン酸の使用割合は、カルボキシル基含有アクリル系ポリマー（１）の酸価が１０〜１５０ｍｇＫＯＨ／ｇになるように調整することが好ましい。酸価が１５０ｍｇＫＯＨ／ｇを超えると、上記硬化膜の耐水性が低下し、一方酸価が１０ｍｇＫＯＨ／ｇ未満では、上記硬化膜中のシリカフィラーの分散性が劣化するためシリカフィラーの割合が低下して、上述した本発明の効果が得られない。
【００３０】
本実施の形態のカルボキシル基含有アクリル系ポリマー（１）では、本発明の目的を逸脱しない限りにおいて、前記以外の構成モノマーも特に制限なく使用することができる。当該任意モノマーとしては、スチレン、メチルスチレン、アクリロニトリル、ブタジエンなどが挙げられる。当該任意モノマーの使用量は、カルボキシル基含有アクリル系ポリマー（１）に用いる総モノマーの内、通常３０重量％未満である。
【００３１】
カルボキシル基含有アクリル系ポリマー（１）の製造は、従来公知の重合法を採用して、上記のモノマー成分を共重合させることにより行う。具体的には、ベンゾイルパーオキシド等の過酸化物や２，２’−アゾビスイソブチロニトリル等のアゾビス系化合物などのラジカル重合開始剤と有機溶媒を用いた溶液重合法が挙げられる。重合温度および重合時間は、特に限定されず、用いる開始剤のラジカル発生温度、半減期によって適宜決定される。当該有機溶媒としては、生成するカルボキシル基含有アクリル系ポリマー（１）を溶解して、重合温度よりも高い沸点を有し、カルボキシル基含有アクリル系ポリマー（１）および後述するグリシジルエーテル基含有メトキシシラン部分縮合物（２）に対して、非反応性のものであれば、特に限定されず使用することができる。当該有機溶媒としては、例えば、メチルエチルケトン、メチルイソブチルケトン、シクロヘキサノン等のケトン系溶媒；酢酸エチル、酢酸ブチル等のエステル系溶媒；トルエン、キシレン等の芳香族系溶媒、セロソルブアセテート、ジメチルジグルコール等のセロソルブ系溶剤；メタノール、エタノール、イソプロピルアルコール等のアルコール溶剤などが挙げられ、これらの単独または混合して使用することができる。
【００３２】
カルボキシル基含有アクリル系ポリマー（１）の分子量は、特に限定されないが、通常数平均分子量が５，０００〜２００，０００程度であることが好ましい。数平均分子量が５，０００未満では、上述した硬化膜の物性（例えば、基材樹脂との密着性）が不十分であり、２００，０００を超えるとポリマーの溶液粘度が高くなりすぎるため、分散、塗布の効率、取り扱い性が悪くなるため好ましくない。
【００３３】
＜グリシジルエーテル基含有メトキシシラン部分縮合物（２）＞
本実施の形態で使用されるグリシジルエーテル基含有メトキシシラン部分縮合物（２）は、グリシドールとメトキシシラン部分縮合物とを脱メタノール反応させて得られるものである。
【００３４】
メトキシシラン部分縮合物としては、一般式
ＲmＳｉ（ＯＣＨ3）4-m
（式中、ｍは０または１の整数を示し、Ｒは炭素数８以下のアルキル基またはアリール基を表す）で表される加水分解性メトキシシランモノマーを、酸または塩基触媒、およびミスの存在下において加水分解させ、部分的に縮合させて得られるものが用いられる。
【００３５】
原料となる加水分解性メトキシシランモノマーとしては、テトラメトキシシラン、メチルトリメトキシシラン、エチルトリメトキシシラン等のテトラまたはトリメトキシシラン類等が例示される。通常、これらの中でも、特に、グリシドールとの反応性が高いことから、メトキシシラン部分縮合物としては、テトラメトキシシランまたはメチルメトキシシランを７０％以上用いて合成されるものが好ましい。これら例示物の内の２種以上を混合使用する場合には、メトキシシラン部分縮合物の総量中でテトラメトキシシラン部分縮合物またはメチルメトキシシラン部分縮合物を７０％以上用いることが好ましい。
【００３６】
当該メトキシシラン部分縮合物の数平均分子量は２３０〜２，０００、１分子中のＳｉの平均個数は２〜１１程度であることが好ましい。Ｓｉの平均個数が２未満であると、グリシドールとの脱メタノール反応の際、反応せずにアルコールと一緒に系外に流出するメトキシシラン類の量が増え、またＳｉの平均個数が１１を超えると、グリシジルエーテル基含有メトキシシラン部分縮合物（２）のカルボキシル基含有アクリル系ポリマー（１）との反応性が低下し、目的とするメトキシ基含有シラン変性アクリル樹脂（Ａ）が得られにくい。
【００３７】
グリシジルエーテル基含有メトキシシラン部分縮合物（２）は、グリシドールとメトキシシラン部分縮合物を脱メタノール反応させることにより得られる。グリシドールとメトキシシラン部分縮合物との使用割合は、メトキシ基が実質的に残留するような割合であれば特に制限されないが、得られるグリシジルエーテル基含有メトキシシラン部分縮合物（２）中のグリシジル基の割合が通常はグリシドールの水酸基の当量／メトキシシラン部分縮合物のメトキシ基の当量＝０．０１／１〜０．５／１となる仕込み比率で、該メトキシシラン部分縮合物（２）とグリシドールを脱メタノール反応させることが好ましい。前記仕込み比率が少ないとグリシドールとの反応しないメトキシシラン部分縮合物の割合が増加し、このメトキシシラン部分縮合物が自己縮合して得られる樹脂組成物の硬化物が不透明化する傾向があるため、前記仕込み比率は、グリシドールの水酸基の当量／メトキシシラン部分縮合物のメトキシ基の当量＝０．０３／１以上とすることがより好ましい。また、前記仕込み比率が大きくなると、グリシジルエーテル基含有メトキシシラン部分縮合物（２）のグリシジル基が多環能化し、メトキシ基含有シラン変性アクリル樹脂（Ａ）の合成時にゲル化し易くなるため、前記仕込み比率は、グリシドールの水酸基の当量／メトキシシラン部分縮合物のメトキシ基の当量＝０．４／１以下とすることがより好ましい。
【００３８】
メトキシシラン部分縮合物とグリシドールとの反応は、例えば、前記各成分を仕込み、加熱して生成するメタノールを留去しながら脱メタノールさせる。反応温度は５０〜１５０℃程度、好ましくは７０〜１１０℃であり、全反応時間は１〜１５時間程度である。なお、１１０℃を超える温度で脱メタノール反応させると、反応系中でメトキシシランの縮合に伴って反応生成物の分子量が上がりすぎて、高粘度化やゲル化する傾向がある。このような場合には、脱メタノール反応を途中で停止させるなどの方法により高粘度化やゲル化を防止できる。
【００３９】
また、上記のメトキシシラン部分縮合物とグリシドールの脱メタノール反応に際しては、反応促進のために従来公知のエステルと水酸基のエステル交換反応触媒の内、エポキシ環を開環しないものを使用することができる。例えば、リチウム、ナトリウム、カリウム、ルビジウム、セシウム、マグネシウム、カルシウム、バリウム、ストロンチウム、亜鉛、アルミニウム、チタン、コバルト、ゲルマニウム、錫、鉛、アンチモン、砒素、セリウム、硼素、カドミウム、マンガンのような金属や、これらの酸化物、有機酸塩、ハロゲン化合物、メトキシド等が挙げられる。これらの中でも、特に有機錫、有機酸錫が好ましく、具体的にはジブチル錫ジラウレート、オクチル酸錫などが有効である。
【００４０】
また、上記反応は溶剤中で行うことができる。溶剤としては、メトキシシラン部分縮合物とグリシドールを溶解し、且つグリシドールのグリシジル基に対して不活性なものであれば特に限定されない。このような有機溶剤としては、例えば、トルエン、キシレン、メチルエチルケトンなどの溶媒を用いることが好ましい。
【００４１】
＜メトキシ基含有シラン変性アクリル樹脂（Ａ）の製造＞
本実施の形態の組成物の必須成分であるメトキシ基含有シラン変性アクリル樹脂（Ａ）は、前記カルボキシル基含有アクリルポリマー（１）と前記グリシジルエーテル基含有メトキシシラン部分縮合物（２）をエポキシ開環エステル化反応させて得られる。カルボキシル基含有アクリル系ポリマー（１）とグリシジルエーテル基含有メトキシシラン部分縮合物（２）の使用割合は、特に限定されないが、（グリシジルエーテル基含有メトキシシラン部分縮合物（２）のグリシジル基の当量）／（カルボキシル基含有アクリル系ポリマー（１）のカルボキシル基の当量）が０．５〜１０の範囲となる割合とするのが好ましい。この当量比が０．５未満であると本発明の効果（例えば、基材樹脂との密着性）が得られにくく、上記当量比が１０を超えると上記硬化膜が不透明になる場合があるため好ましくない。
【００４２】
上記メトキシ基含有シラン変性アクリル樹脂（Ａ）の製造は、例えば、前記各成分を仕込み、実質的に無水状態で加熱して行う。本反応はカルボキシル基含有アクリルポリマー（１）のカルボキシル基と、グリシジルエーテル基含有メトキシシラン部分縮合物（２）のグリシジル基の反応を主目的にしており、本反応中にグリシジルエーテル基含有メトキシシラン部分縮合物（２）のメトキシシリル部位のゾル−ゲル反応によるシリカの生成を抑える必要がある。そこで、反応温度は５０〜１２０℃程度、好ましくは６０〜１００℃であり、全反応時間は１〜３０時間程度で行うことが好ましい。
【００４３】
また、上記のエポキシ開環エステル化反応に際しては、反応促進のために従来公知のグリシジル基とカルボキシル基とを反応させる際に使用する触媒を用いることができる。かかる触媒としては、例えば、トリエチルアミン、ベンジルジメチルアミン、トリエタノールアミンなどの三級アミン類；２−メチルイミダゾール、２−フェニルイミダゾール、２−フェニル−４−メチルイミダゾールなどのイミダゾール類；トリブチルホスフィン、メチルジフェニルホスフィン、トリフェニルホスフィンなどの有機ホスフィン類などを挙げることができる。反応触媒は、カルボキシル基含有アクリルポリマー（１）の固形分１００重量部に対して０．０１〜５重量部の割合で使用するのが好ましい。
【００４４】
なお、上記反応は、有機溶媒中で行うことが好ましい。有機溶媒としては、カルボキシル基含有アクリルポリマー（１）およびグリシジルエーテル基含有メトキシシラン部分縮合物（２）を溶解する溶剤であれば特に制限されない。このような溶媒としては、例えば、カルボキシル基含有アクリルポリマー（１）製造時に使用したものを例示できる。
【００４５】
こうして得られたメトキシ基含有シラン変性アクリル樹脂（Ａ）は、その分子中にメトキシシラン部分縮合物（２）に由来するメトキシ基を有している。当該メトキシ基の含有量は、特に限定されないが、このメトキシ基は溶剤の蒸発や加熱処理により、または水分（湿気）との反応によりゾル−ゲル反応や脱メタノール縮合により相互に結合した硬化物を形成するのに必要であるため、メトキシ基含有シラン変性アクリル樹脂（Ａ）は通常、メトキシシラン部分縮合物のメトキシ基の５０〜９５モル％、好ましくは６０〜９０モル％を未反応のままで保持しておくことがよい。
【００４６】
−メトキシシラン部分縮合物（Ｂ）−
上述したように、メトキシシラン部分縮合物としては、一般式
ＲmＳｉ（ＯＣＨ3）4-m
（式中、ｍは０または１の整数を示し、Ｒは炭素数８以下のアルキル基またはアリール基を表す）で表される加水分解性メトキシシランモノマーを、酸または塩基触媒、およびミスの存在下において加水分解させ、部分的に縮合させて得られるものが用いられる。
【００４７】
また、上述したように、原料となる加水分解性メトキシシランモノマーとしては、テトラメトキシシラン、メチルトリメトキシシラン、エチルトリメトキシシラン等のテトラまたはトリメトキシシラン類等が例示される。これら例示物の内の２種以上を混合使用する場合には、メトキシシラン部分縮合物の総量中でテトラメトキシシラン部分縮合物またはメチルメトキシシラン部分縮合物を７０％以上用いることが好ましい。
【００４８】
当該メトキシシラン部分縮合物の数平均分子量は２３０〜２０００、１分子中のＳｉの平均個数は２〜１１程度であることが好ましい。分子量が高くなると粘度が上昇してしまい、分子量が２０００を超えると配合、分散が困難になるため好ましくない。
【００４９】
−シリカフィラー（Ｄ）−
本実施の形態で使用されるシリカフィラーとしてはナノシリカフィラーが好ましく、特に製造方法に制限はないが、平均粒径が５０ｎｍ以下であることが好ましい。平均粒径が５０ｎｍを超えて大き過ぎると、超微細分散状態が得られたとしても、上記硬化膜の透明性が損なわれるため好ましくない。
【００５０】
−溶媒（Ｃ）−
溶媒として、具体的には、例えば、メチルエチルケトン、メチルイソブチルケトン、シクロヘキサノン等のケトン系溶媒；酢酸エチル、酢酸ブチル等のエステル系溶媒；トルエン、キシレン等の芳香族系溶媒；セロソルブアセテート、ジメチルジグルコール等のセロソルブ系溶剤；メタノール、エタノール、イソプロピルアルコール等のアルコール溶剤などが挙げられる。これらは単独または混合して使用することができる。
【００５１】
−組成物−
本実施の液体のメトキシ基含有シラン変性アクリル樹脂（Ａ）、メトキシシラン部分縮合物（Ｂ）、溶媒（Ｃ）および微細分散されるシリカフィラー（Ｄ）からなる組成については、特に制限されないが、上記硬化膜の物性、組成物としての安定性、取り扱い性などを考慮して設定される。本実施の形態のシリカフィラー成分は、全固形物の０．５〜２０重量％、好ましくは１〜１０重量％であり、多すぎると分散が困難となり、透明性、耐摩耗性が低下するため好ましくない。
【００５２】
また、配合されるメトキシシラン部分縮合物（Ｂ）とナノシリカフィラー（Ｄ）は、メトキシ基含有シラン変性アクリル樹脂（Ａ）の硬化時に加水分解、重縮合により一体化するが、分散処理工程においてシリカフィラー表面の活性点が、図１に示すように、メトキシ基含有シラン変性アクリル樹脂１２とメトキシシラン部分縮合物１４と適度に結合（ゾル−ゲル反応）することにより、組成物全体として架橋密度が下がり、硬化収縮による内部応力が緩和されることによって発現されるため、シリカフィラー１０成分が０．５％未満では基材樹脂に対する密着性が低下するとともに、耐摩耗性が低下する傾向となる。
【００５３】
本実施の形態の組成物は、通常、取り扱い性、塗布の作業性等を勘案して、固形分濃度が５〜５０重量％程度であることが好ましい。また、メトキシ基含有シラン変性アクリル樹脂（Ａ）とメトキシシラン部分縮合物（Ｂ）との重合比率は、特に制限を受けず、硬化物の物性、塗工の安定性、取り扱い作業性等を勘案して設定されるが、通常５０／５０〜９０／１０の範囲であり、好ましくは６０／４０〜８０／２０の範囲である。
【００５４】
本実施の形態の樹脂組成物には、任意成分として、メトキシ基含有シラン変性アクリル樹脂（Ａ）の製造時に使用した原料成分であるカルボキシル基含有アクリル系ポリマー等を含有してもかまわない。
【００５５】
本実施の形態のフィラー分散アクリル系樹脂組成物をハードコーティング用途に使用する場合、本発明の効果を損なわない範囲において各種用途に応じて、各種添加剤（離型剤、表面処理剤、レベリング剤、安定剤、着色剤、カップリング剤等）を配合することができる。
【００５６】
［フィラー分散アクリル系樹脂組成物の製造方法、フィラーの超分散方法］
本実施の形態では、凝集しているシリカフィラーのナノ微粒子を分散基の強剪断、破砕力により再分散させている。このような方法で、シリカフィラーを超微分散した場合でも、そのままでは、微粒子間の相互作用により再び凝集が生じてしまう。透明性と耐摩耗性を発現させるためには、分散処理によりナノサイズの１次粒子径まで再分散したシリカフィラー微粒子表面を効率的に被覆して、この再凝集を抑制する必要がある。
【００５７】
本実施の形態では、メトキシ基含有シラン変性アクリル樹脂（Ａ）およびメトキシシラン部分縮合物（Ｂ）がシリカフィラー（Ｄ）微粒子の再凝集を抑制する役割を果たすことになるが、シリカフィラー微粒子の表面をこれらの物質により効率的に被覆するためには、シリカフィラー微粒子表面にメトキシシリル基と反応することができる反応点が存在していることが必要である。通常、シリカフィラーは凝集を抑制する目的で、表面の不活性化処理を施している。したがって、メトキシ基含有シラン変性アクリル樹脂およびメトキシシラン部分縮合物と反応させることができる反応活性点が表面に存在しているフィラーを選択し、使用する必要がある。当該フィラーとしては、一般に無修飾シリカフィラーが好適であり、具体的には、旭化成  Ｗａｃｋｅｒ  Ｓｉｌｉｃｏｎｅ社の「ＨＤＫＮ−２０」などを例示することができる。
【００５８】
分散方法としては、メトキシ基含有シラン変性アクリル樹脂（Ａ）、メトキシシラン部分縮合物（Ｂ）、シリカフィラー（Ｄ）、溶媒（Ｃ）を事前に混合した後、分散機で分散する。この場合、塗工液の取り扱い性や硬化膜の物性等を考慮して、事前に機械混合、加熱処理等を行っても構わない。
【００５９】
−分散機−
本実施の形態の分散を行うための装置としては、最終的に目的の分散状態を達成できれば特に制限を受けないが、ボールミル、振動ミル、遊星粉砕機等を例示することができ、特に操作性、生産性を考慮してボールミルを選択することが好ましい。この際使用される分散用のボール材料、大きさとしては目的レベルの超微細分散が達成でき、工程を消耗してしまうことのないものであれば特に制限されず使用でき、特に、ジルコニアが好ましく選択される。
【００６０】
本実施の形態において、硬化膜に優れた透明性、耐久性と密着性を発現させるためには、分散条件の選定が重要となる。つまり、シリカフィラーの微細分散を果たすとともに、フィラー表面におけるメトキシ基含有シラン変性アクリル樹脂（Ａ）およびメトキシシラン部分縮合物（Ｂ）との反応を起こさせる必要がある。このため、ナノシリカフィラーに対して高剪断力を与える必要がある。
【００６１】
本実施の形態の微細分散を達成するための分散条件は、被分散組成物の性状、分散に使用する装置等を勘案して、適宜設定される。シリカフィラーの超微細分散が達成されることにより、硬化膜の透明性が向上するため、特定の厚さの硬化膜の光透過性からシリカフィラーの分散状況を判断することができる。具体的には、硬化膜厚１０μｍにおけるヘイズ値＝Ｔｄ／Ｔｔ（Ｔｄ：散乱光線透過率／Ｔｔ：全光線透過率）が１．５％以下を達成できるように各条件を調整する。
【００６２】
例えば、遊星型ボールミルの場合、硬化膜厚１０μｍにおけるヘイズ値が１．５％以下を達成するためには、剪断力として２０Ｇ以上、好ましくは２５Ｇ以上の重力がかかるように設定することが必要となり、この条件が達成されるように、容器、公転半径、自転・公転比等を勘案して回数が設定される。これにより、剪断力が低い場合には十分な分散が達成されず、一方剪断力が高すぎる場合には実現的ではない。
【００６３】
本実施の形態における分散時の温度は、シリカフィラーの分散状態、硬化膜の物性、粘度等の取り扱い性を考慮して設定される。一般には、分散時の温度が高くなることにより、メトキシ基含有シラン変性アクリル樹脂（Ａ）およびメトキシシラン部分縮合物（Ｂ）との反応が進み、硬化膜のヘイズ値も低下する傾向にあり、３０℃〜８０℃の範囲であることが好ましい。３０℃未満では、分散を達成するために長時間を要する。８０℃を超える場合には、溶媒の揮発などの問題があり好ましくない。分散処理に伴い摩擦熱等による温度の上昇がある場合には、必要に応じて冷却等を行うことができる。
【００６４】
本実施の形態における分散時間は、シリカフィラーの分散状態、硬化膜の物性、粘度等の取り扱い性を考慮して設定される。一般には、分散時間を長くすることでより微細に分散が進み、硬化膜のヘイズ値も低下する傾向にあり、１０分〜１５０分程度とすることが好ましく、より好ましくは６０分〜１２０分の範囲である。上記範囲を超えると非効率であり、摩擦熱等による発熱が顕著となり溶媒の揮発等の問題が生じる。
【００６５】
［紫外線吸収剤］
特に耐光性を確保するためには、紫外線吸収剤を使用する必要がある。かかる場合には、樹脂組成物に紫外線吸収剤を添加する必要がある。
【００６６】
紫外線吸収剤としては、添加型および／または反応型のものを用いることができ、ベンゾフェノン系、ベンゾトリアゾール系、トリアジン系などの有機系化合物、或いは、酸化チタン、酸化セリウム、酸化亜鉛などの金属酸化物微粒子類が挙げられるが、透明性の観点から有機系紫外線吸収剤が好ましい。
【００６７】
ベンゾフェノン系紫外線吸収剤には、２，４−ジヒドロキシベンゾフェノンとして、「Ｕｖｉｎｕｌ  ４００」（商品名、ＢＡＳＦ社製）、２−ヒドロキシ−４−オクトキシベンゾフェノンとして、「スミソーブ  １３０」（商品名、住友化学社製）、２−（２’−ヒドロキシ−５’−メタアクリロキシフェニル）−２Ｈ−ベンゾトリアゾールとして、「ＲＵＶＡ−９３」（商品名、大塚化学社製）、２，２’、４，４’−テトラヒドロキシベンゾフェノンとして「Ｕｖｉｎｕｌ  ３０５０」（商品名、ＢＡＳＦ社製）などが挙げられる。
【００６８】
ベンゾトリアゾール系の紫外線吸収剤には、２−（２’−ヒドロキシ−３’，５’−ジ−ｔ−アミルフェニル）ベンゾトリアゾールとして、「Ｔｉｎｕｖｉｎ  ３２８」（商品名、チバ・スペシャルティ・ケミカルズ社製）、２−（２’−ヒドロキシ−５’−メチルフェニル）ベンゾトリアゾールとして「スミソーブ  ２００」（商品名、住友化学社製）などが挙げられる。
【００６９】
トリアジン系紫外線吸収剤には、２−［４−［（２−ヒドロキシ−３−ジデシルオキシプロピル）−オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）−オキシ］−２−ヒドロキシフェニル］−４，６−ビス（２，４−ジメチルフェニル）−１，３，５−トリアジンの混合物として、「ＴＩＮＵＶＩＮ  ４００」（商品名、チバ・スペシャルティ・ケミカルズ社製）が挙げられる。
【００７０】
これら紫外線吸収剤は、単独でも、２種以上を混合しても使用することができる。紫外線吸収剤の添加量は特に制限されないが、３１０ｎｍ以下の波長における透過率が１０％以下であることが好ましく、３６０ｎｍ以下における透過率が１０％以下であることがより好ましい。例えば、基材樹脂がポリカーボネート樹脂である場合、このポリカーボネート樹脂基材の劣化主波長は２８０〜３１０ｎｍおよび３３０〜３６０ｎｍであるからである。該特性を満足する前記紫外線吸収剤の添加量は、硬化膜厚および紫外線吸収剤の紫外線吸収特性、安定性により決定される。
【００７１】
紫外線吸収剤を必要以上に添加しても更なる耐候性向上は期待できないばかりでなく、密着性が低下したり、硬化膜特性が低下したりするので好ましくない。
【００７２】
また、フィラー分散アクリル系樹脂組成物を熱硬化させてなる硬化膜の表層へのブリードの問題がない、高分子タイプの紫外線吸収剤を添加することが好ましい態様として推奨される。該高分子タイプの紫外線吸収剤とは、紫外線吸収剤として有効な骨格を側鎖に有するポリマーをいう。また、フィラー分散アクリル系樹脂組成物との相溶性から主にアクリル系ポリマー紫外線吸収剤が好ましい。アクリル系ポリマー紫外線吸収剤には、例えば、ベンゾトリアゾール骨格を側鎖に有するアクリル系ポリマーとして、「ＵＶＡ−１６３５」（商品名、ＢＡＳＦ社製）、ベンゾフェノン骨格を側鎖に有するアクリル系ポリマーとして、「ＵＬＳ−９３３ＬＰ」（商品名、一方社油脂工業製）が挙げられる。
【００７３】
耐候性を向上させるため、必要に応じてヒンダードアミン系の光安定剤を塗料不揮発分に対して０〜３重量％の割合で配合させることが好ましい。ヒンダードアミン系の光安定剤としては、添加型および／または反応型のものを用いることができ、ビス（１，２，２，６，６，−ペンタメチル−４−ピペリジル）セバケートとして「ＴＩＮＵＶＩＮ  ２９２」（商品名、チバ・スペシャルティ・ケミカルズ社製）、ビス（１−オクタオキシ−２，２，６，６−テトラメチル−４−ピペリジル）セバケートとして「ＴＩＮＵＶＩＮ  １２３」（商品名、チバ・スペシャルティ・ケミカルズ社製）、２，２，６，６−テトラメチル−４−ピペリジルメタクリレートとして「アデカスタブＬＡ−８７」（商品名、旭電化工業製）が挙げられる。
【００７４】
−添加方法−
通常、分散後分散ボールを濾過等の方法により分離して使用される。その後、希釈しても構わない。
【００７５】
［透明樹脂成形体］
−塗工方法−
その後、樹脂基材表面に塗布することになるが、塗布の方法は特に制限を受けない。スピンコート、ディッピング、バーコーターやアプリケーターを用いて塗布することができる。縮合硬化が常温において進行してしまうため、塗工条件にも配慮が必要である。塗布後、フィラー分散アクリル系樹脂組成物を加熱することによって、乾燥により溶媒を留去させゾル−ゲル硬化反応を進行させることにより、アクリル樹脂−シリカハイブリッド硬化物であるハードコーティング層が基材樹脂である例えばポリカーボネート樹脂成形体上に形成される。なお、本明細書中の「ポリカーボネート」はポリカーボナートともいう。この溶剤留去、硬化条件は、必要な硬化膜厚、組成物組成等に応じて適宜選択すればよく、通常５０℃〜１４０℃、１時間〜４時間の条件で行われる。５０℃未満では乾燥が不完全となり１４０℃を超えると基材樹脂、例えばポリカーボネート樹脂の耐熱性を超えるため好ましくない。また、低温で予備硬化を行った後で温度を上げて硬化させる方法等を硬化膜の物性を考慮して任意に選択することができる。
【００７６】
自動車用プラスチックガラスとしては、ポリカーボネート樹脂からなる基材に、上述した本実施の形態のフィラー分散アクリル系樹脂組成物を塗布し、溶媒を留去させて熱硬化させたハードコーティング層を形成した透明樹脂成形体が好適である。
【実施例】
【００７７】
以下、実施例により本発明を詳述するが、本発明はこれに限るものではない。なお、フィラー分散アクリル系樹脂組成物を用いて被覆されたポリカーボネート樹脂成形体は、以下の方法により評価した。
【００７８】
（密着性）
基材（実施例中では、ポリカーボネート樹脂からなる基材、以下同様）の被覆面にカッターナイフで１ｍｍ間隔で１００個の碁盤目を作り、ニチバン製粘着テープ（商品名：セロテープ（登録商標））を圧着したのち、垂直に引き剥がし基材上に残った碁盤目の数から評価した。
【００７９】
（耐摩耗性）
ＴＡＢＥＲ  ＩＮＤＵＳＴＲＩＥＳ社製テーバー摩耗試験機に摩耗輪「ＣＳ−１０Ｆ」を装着し、荷重５００ｇ、５００回転でテーバー摩耗試験を行い、摩耗試験前後のヘイズの差ΔＨ（％）を測定して評価した。ヘイズの測定は日本電色工業（株）製「ＮＤＨ２０００」を用いて行った。なお、テーバー摩耗試験前のヘイズ値から基材のヘイズ値を差し引いた値を硬化膜の初期透明性（ヘイズ％）としている（ヘイズ＝Ｔｄ／Ｔｔ×１００、Ｔｄ：散乱光線透過率、Ｔｔ：全光線透過率）。なお、耐摩耗性の評価における摩耗試験前後のヘイズの差ΔＨ（％）は、自動車用ガラスの認証規格に適合させるため、１０％以下が望ましい。
【００８０】
（製造例）
メトキシ基含有シラン変性アクリル系樹脂組成物としてコンポセランＡＣ６０１（荒川化学工業株式会社製）を使用した。
【００８１】
実施例１．
内容積４５ｍＬのジルコニウム製容器にジルコニアビーズ１３．５ｍＬ（容器容量の３０ｖｏｌ％）を入れ、ここに表１中のプレ分散で示す組成、つまり、メトキシ基含有シラン変性アクリル樹脂（荒川化学工業株式会社製、商品名：コンポセランＡＣ）、メトキシシラン部分縮合物（多摩化学（株）社製、商品名：メチルシリケート５１）を混合したものを投入した。これを遊星型ボールミル（ＦＲＩＴＳＣＨ社製Ｐ−７）を用いて、公転の回転数８００ｒｐｍ（公転半径６．７ｃｍ、自転／公転比＝２．０、重力２４．５Ｇ相当）にて５０℃、１２０分間混合した後、表１中の最終組成で示す組成となるように、メトキシ基含有シラン変性アクリル樹脂、シリカフィラー（旭化成ＷａｃｋｅｒＳｉｌｉｃｏｎｅ社製、商品名：ＨＤＫＮ−２０）を混合したものを投入し、プレ分散と同じ分散条件にて混合し、ジルコニアビーズを濾別することにより、フィラー分散アクリル系樹脂組成物を調製した。
【００８２】
調製したフィラー分散アクリル系樹脂組成物をポリカーボネート樹脂板（ＰＣ：三菱エンジニアリングプラスチック（株）製、商品名「ユーピロン・シート」、タイプ「ＮＦ−２０００」）の片面にバーコーターを用いて塗布し、熱風式循環乾燥機で１３０℃で６０分間加熱乾燥・硬化させて、フィラー分散アクリル系樹脂組成物由来の硬化膜で、表面が被覆されたポリカーボネート樹脂成形体を得た（硬化膜厚１０μｍ）。硬化膜のテーバー摩耗試験前のヘイズ値は１．５％であり、シリカフィラーが超微分散されていることを確認した。得られたフィラー分散アクリル系樹脂組成物由来の硬化膜で表面被覆されたポリカーボネート樹脂成形体を評価した結果を表１に示した。
【００８３】
実施例２．
表１で示す組成（シリカフィラーを７．９％混合）に変更した以外は、実施例１と同様に処理を行い、フィラー分散アクリル系樹脂組成物由来の硬化膜で表面が被覆されたポリカーボネート樹脂成形体を得た。この硬化膜のテーバー摩耗試験前のヘイズ値は１．２％であり、シリカフィラーが超微分散されていることを確認した。得られた表面が被覆されたポリカーボネート樹脂成形体を評価して結果を表１に示した。
【００８４】
実施例３．
基材としてポリメタクリル酸メチルからなる樹脂板（ＰＭＭＡ：旭化成（株）製、商品名「デラグラス」、タイプ「Ｋ」）を用い、熱風式循環乾燥機で１００℃で１２０分間加熱乾燥・硬化させた以外は実施例２と同様にて処理を行い、フィラー分散アクリル系樹脂組成物由来の硬化膜で表面が被覆されたメタクリル樹脂成形体を得た。
【００８５】
比較例１．
遊星型ボールミル（ＦＲＩＴＳＣＨ社製Ｐ−７）を用いて、公転の回転数を５００ｒｐｍに変更した以外は、実施例２と同じ処方にて処理を行い、フィラー分散アクリル系樹脂組成物由来の硬化膜で表面が被覆されたポリカーボネート樹脂成形体を得た。この硬化膜のテーバー摩耗試験前のヘイズ値は７．３％であり、シリカフィラーが微分散されていない状態であった。得られた表面が被覆されたポリカーボネート樹脂成形体を評価した結果を表２に示した。
【００８６】
比較例２．
遊星型ボールミル（ＦＲＩＴＳＣＨ社製Ｐ−７）を用いた、メトキシ基含有シラン変性アクリル樹脂、メトキシシラン部分縮合物（多摩化学（株）社製、商品名：メチルシリケート５１）の混合（分散）時間を３０分にした以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表２に示した。
【００８７】
比較例３．
遊星型ボールミル（ＦＲＩＴＳＣＨ社製Ｐ−７）を用いた、メトキシ基含有シラン変性アクリル樹脂、メトキシシラン部分縮合物（多摩化学（株）社製、商品名：メチルシリケート５１）の混合（分散）温度を２５℃にした以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表２に示した。
【００８８】
比較例４．
シリカフィラーの含有量が１３．０重量％になるようにシリカフィラーを添加分散させた以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表２に示した。
【００８９】
比較例５．
シリカフィラーを無添加とした以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表２に示した。
【００９０】
比較例６．
表３に示す重量％の組成になるように、メトキシ基含有シラン変性アクリル系樹脂とシリカフィラーとを混合したものをプレ分散の組成とし、メトキシ基含有シラン変性アクリル系樹脂とメトキシラン部分縮合物を加え最終組成とした以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表３に示した。
【００９１】
比較例７．
表３に示す重量％の組成になるように添加し、プレ分散を実施しない以外は、実施例２と同じ処方にて処理を行い、フィラー分散アクリル系樹脂組成物由来の硬化膜で表面が被覆されたポリカーボネート樹脂成形体を得た。得られた表面が被覆されたポリカーボネート樹脂成形体を評価した結果を表３に示した。
【００９２】
【表１】
2008081618.tif 000003
【００９３】
【表２】
2008081618.tif 000004
【００９４】
【表３】
2008081618.tif 000005
【産業上の利用可能性】
【００９５】
本発明のフィラー分散アクリル系樹脂組成物およびその製造方法、該組成物で表面を被覆された透明樹脂成形体は、透明樹脂成形体を用いる用途であれば、いかなる用途でも有効であるが、例えば摩擦の多い環境下で使用される樹脂成形体に供することができ、特に自動車用プラスチックガラスに供することができる。
【図面の簡単な説明】
【００９６】
【図１】本発明におけるフィラー分散アクリル系樹脂組成物の状態を模式化して説明する図である。
【符号の説明】
【００９７】
１０  シリカフィラー、１２  メトキシ基含有シラン変性アクリル樹脂、１４  メトキシシラン部分縮合物、２０  フィラー分散アクリル系樹脂組成物。
【図１】
2008081618.tif 000006